ОТВЕРЖДАЮЩАЯСЯ МНОГОКОМПОНЕНТНАЯ АКРИЛОВАЯ КОМПОЗИЦИЯ

1. Отверждающаяся многокомпонентная акриловая композиция, включающая твердую первую часть и устойчивую при хранении жидкую вторую часть и необязательно дополнительные твердые и/или жидкие части, причем данные части предназначаются для образования цемента, который затвердевает, образуя твердую массу, при перемешивании частей друг с другом, композиция дополнительно включает акриловый мономерный компонент во второй части, инициирующий компонент, первое подмножество акриловых полимерных частиц в первой и/или дополнительных частях, второе подмножество акриловых полимерных частиц в первой и/или дополнительных частях, необязательно одно или несколько дополнительных подмножеств акриловых полимерных частиц и рентгеноконтрастный наполнитель, причем инициирующий компонент присутствует в таком количестве, чтобы осуществлять полимеризацию акрилового мономерного компонента при перемешивании с ним и/или активации, отличающаяся тем, что, по меньшей мере, некоторое количество рентгеноконтрастного наполнителя инкапсулируется в объеме и/или адсорбируется на акриловых полимерных частицах первого подмножества, причем второе подмножество акриловых полимерных частиц имеет меньший средний размер частиц, чем первое подмножество.
2. Отверждающаяся многокомпонентная акриловая композиция по п. 1, в которой первое подмножество и/или второе подмножество содержатся в первой части.
3. Отверждающаяся многокомпонентная акриловая композиция по п. 1 или 2, в которой от 20 до 100 мас.% рентгеноконтрастного наполнителя в данной композиции и, таким образом, как правило, такое-же количество и в конечной отвержденной композиции инкапсулируется в объеме и/или адсорбируется на акриловых полимерных частицах.
4. Отверждающаяся многокомпонентная акриловая композиция по любому предшествующему пункту, в которой содержание рентгеноконтрастного наполнителя в данной отверждающейся многокомпонентной композиции составляет от 1 до 50 мас.%.
5. Отверждающаяся многокомпонентная акриловая композиция по любому предшествующему пункту, в которой средний размер меньших частиц второго подмножества составляет от 0,01 до 30 мкм.
6. Отверждающаяся многокомпонентная акриловая композиция по любому предшествующему пункту, в которой во втором подмножестве практически отсутствует инкапсулированный рентгеноконтрастный наполнитель, причем отсутствие означает содержание менее чем 5 мас.%, обычно менее чем 1 мас.% рентгеноконтрастного наполнителя.
7. Отверждающаяся многокомпонентная акриловая композиция по любому предшествующему пункту, в которой для эмульсионно-полимеризованных микрочастиц Z-средний размер частиц в подмножестве (подмножествах) частиц, имеющих меньший средний размер, включая второе или дополнительные подмножества, предпочтительно находится в интервале от 0,01 до 2 мкм, или для гранулированных частиц средний размер частиц в подмножестве (подмножествах) частиц, имеющих меньший средний размер, включая второе или дополнительные подмножества, предпочтительно находится в интервале от 1 до 30 мкм.
8. Отверждающаяся многокомпонентная акриловая композиция по любому предшествующему пункту, в которой средний размер частиц в подмножестве (подмножествах), где содержится инкапсулированный и/или адсорбированный рентгеноконтрастный наполнитель, предпочтительно находится в интервале 10 до 1000 мкм.
9. Отверждающаяся многокомпонентная акриловая композиция по любому предшествующему пункту, в которой первое подмножество составляют акриловые гранулированные полимерные частицы.
10. Отверждающаяся многокомпонентная акриловая композиция по любому предшествующему пункту, в которой подходящие рентгеноконтрастные наполнители выбираются из списка, включающего диоксид циркония, карбонат стронция, порошкообразный тантал, порошкообразный вольфрам, сульфат бария и их смеси.
11. Отверждающаяся многокомпонентная акриловая композиция по любому из пп. 1-10 для применения в лечении костей человека или животного.
12. Применение твердой первой части акрилового полимера по любому из пп. 1-10 в качестве сокращающего продолжительность застывания вещества или в качестве повышающего механическую прочность вещества в отверждающейся многокомпонентной акриловой композиции.
13. Способ получения акрилового цемента из многокомпонентной акриловой композиции по любому из пп. 1-10, включающий стадию перемешивания вышеупомянутой первой, второй и необязательно дополнительных частей.
14. Способ получения отверждающейся многокомпонентной акриловой композиции по любому из пп. 1-10, включающий следующие стадии:
a) получения первой части и устойчивой при хранении второй части акриловой полимерной композиции как они определены в пп. 1-10;
b) причем стадия a) включает стадию полимеризация акриловой мономерной композиции с образованием подмножества акриловых полимерных частиц, где полимеризация осуществляется в присутствии рентгеноконтрастного наполнителя, и в результате этого рентгеноконтрастный наполнитель инкапсулируется в акриловых полимерных частицах.
15. Отверждающаяся многокомпонентная акриловая композиция, включающая твердую первую часть и устойчивую при хранении жидкую вторую часть и необязательно третью или дополнительные твердые или жидкие части, причем данные части предназначаются для образования цемента, который затвердевает, образуя твердую массу, при перемешивании частей друг с другом, композиция дополнительно включает акриловый мономерный компонент во второй части, инициирующий компонент, первое подмножество акриловых полимерных гранул в первой и/или дополнительной части и второе подмножество эмульсионно-полимеризованных акриловых микрочастиц в первой и/или дополнительной части, причем инициирующий компонент присутствует в таком количестве, чтобы осуществлять полимеризацию акрилового мономерного компонента при перемешивании с ним и/или активации, отличающаяся тем, что, по меньшей мере, некоторое количество рентгеноконтрастного наполнителя инкапсулируется в объеме и/или адсорбируется на акриловых полимерных гранулах первого подмножества.
16. Отверждающаяся многокомпонентная акриловая композиция по любому из пп. 1-11 или 15, в которой эмульсионно-полимеризованные микрочастицы присутствуют в форме сетки коалесцированных эмульсионно-полимеризованных микрочастиц, как правило, изготовленных путем высушивания жидкой эмульсии с образованием порошка.
2
17. Отверждающаяся многокомпонентная акриловая композиция по любому из пп. 1-11, 15 или 16, в которой сетка коалесцированных эмульсионно-полимеризованных частиц сама является пористой крупной коалесцированной частицей, которая, как правило, имеет большую удельную поверхность вследствие, по меньшей мере, отчасти, присутствия полостей в вышеупомянутых частицах, причем эти крупные коалесцированные частицы имеют среднюю удельную поверхность, составляющую от 1 до 100 м/г.
3
18. Отверждающаяся многокомпонентная акриловая композиция по п. 17, в которой крупные коалесцированные частицы имеют средний суммарный поровый объем, составляющий от 0,005 до 0,5 см/г.
19. Отверждающаяся многокомпонентная акриловая композиция по любому из пп. -11 или 15-18, в которой содержание мономера в данной отверждающейся композиции, включая вторую или дополнительную часть, находится в интервале от 10 до 70 мас.%.
20. Отверждающаяся многокомпонентная акриловая композиция по любому из пп.1-11 или 15-19, в которой по меньшей мере, 90 мас.% всего рентгеноконтрастного наполнителя присутствует в первой части в композиции.
21. Отверждающаяся многокомпонентная акриловая композиция по любому из пп. 1-11 или 15-20, в которой вышеупомянутый акриловый мономерный компонент и вышеупомянутый рентгеноконтрастный наполнитель полностью или практически полностью находятся в отдельных частях композиции таким образом, что рентгеноконтрастный наполнитель практически отсутствует или содержится в уменьшенном количестве в полимерной матрице конечного отвержденного материала.
22. Отверждающаяся многокомпонентная акриловая композиция по любому из пп. 1-11 или 15-21, в которой, по меньшей мере, 90 мас.% всех акриловых полимерных частиц первого или дополнительного (в случае его присутствия) подмножества с инкапсулированным и/или адсорбированным рентгеноконтрастным наполнителем присутствуют в первой части композиции.
23. Отверждающаяся многокомпонентная акриловая композиция по любому из пп. -11 или 15-22, в которой, по меньшей мере, 90 мас.% всех акриловых полимерных частиц второго или дополнительного (в случае его присутствия) подмножества с меньшим средним размером частиц присутствуют в первой части композиции.
24. Отверждающаяся многокомпонентная акриловая композиция по любому из пп. -11 или 15-23, в которой, по меньшей мере, 90 мас.% всех эмульсионно-полимеризованных микрочастиц второго или дополнительных подмножеств присутствуют в первой части композиции.
25. Отверждающаяся многокомпонентная акриловая композиция по любому из пп. 1-11 или 15-24, в которой, по меньшей мере, 90 мас.% всех акриловых полимерных гранул с инкапсулированным и/или адсорбированным рентгеноконтрастным наполнителем первого или дополнительных подмножеств присутствуют в первой части композиции.
26. Отверждающаяся многокомпонентная акриловая композиция по любому из пп. 1-11 или 15-25, где данная многокомпонентная композиция представляет собой костную цементную композицию или стоматологическую композицию.
27. Отверждающаяся многокомпонентная акриловая композиция согласно предшествующему описанию со ссылкой на чертежи и/или примеры.
28. Способ изготовления отверждающейся многокомпонентной акриловой композиции согласно предшествующему описанию со ссылкой на чертежи и/или примеры.